СПОСОБ ПОЛУЧЕНИЯ ГРАНУЛИРОВАННОЙ ПОРИСТОЙ АММИАЧНОЙ СЕЛИТРЫ

1. Способ получения гранулированной пористой аммиачной селитры, включающий получение раствора аммиачной селитры, введение в него стабилизирующей магнезиальной добавки, распыление полученного раствора на ретур, представляющий собой приллированные гранулы аммиачной селитры, отличающийся тем, что затем одновременно в пространстве и времени подают в качестве стабилизирующей добавки оксид магния в количестве 0,5-2 мас.% и порообразующую добавку в количестве 0,1-1 мас.% с испарением горячим воздухом при температуре 100-120°С из образующихся гранул вносимой воды и получением необходимой пористой структуры.
2. Способ по п. 1, отличающийся тем, что оксид магния вводят в виде каустических магнезитов марок ПМК-75, ПМК-83, ПМК-87 или их азотнокислотной вытяжки.
3. Способ по п. 1 п. 2, отличающийся тем, что в качестве порообразующей добавки используют карбонаты кальция, магния, калия, натрия и аммония, карбамид, диспергатор НФ.
4. Способ по п. 1 п. 2 отличающийся тем, что порообразующую добавку подают в виде мелкодисперсных твердых частиц размером 40-200 мкм или их насыщенного при температуре 80-100°С водного раствора в количестве 0,1-1 мас.% в пересчете на сухое вещество.
5. Способ по п. 1 п. 2, отличающийся тем, что полученные гранулы сушат до остаточной влажности 0,2-0,5 мас.% по Фишеру.
6. Способ по п. 1 п. 2, отличающийся тем, что приллированные гранулы рассеивают и в качестве исходных гранул используют фракции  размером <1 и 1-2 мм.
7. Способ по п. 1 п. 2, отличающийся тем, что раствор аммиачной селитры получают из аппарата Использования Теплоты Нейтрализации (ИТН).
8. Способ по п. 1 п. 2, отличающийся тем, что распыление водного раствора аммиачной селитры на гранулы ретура производится через механическую или пневматическую форсунку.